(57)【特許請求の範囲】
【請求項１】
赤色３号と、カルボキシル基を２つ以上有するヒドロキシ酸塩と、を含み、
前記ヒドロキシ酸塩として、クエン酸一カリウム、クエン酸三カリウム、クエン酸第一鉄ナトリウム、クエン酸鉄またはクエン酸鉄アンモニウムのうち少なくともいずれか１種を含み、
前記ヒドロキシ酸塩の添加量は、インク全体の質量に対して、０．３質量％以上である
ことを特徴とする可食性インクジェットインク。
【請求項２】
前記ヒドロキシ酸塩は、クエン酸三カリウムである
ことを特徴とする請求項１に記載の可食性インクジェットインク。
【請求項３】
前記赤色３号の添加量は、インク全体の質量に対して、２．５質量％以上１０質量％以下の範囲内である
ことを特徴とする請求項１または請求項２に記載の可食性インクジェットインク。
【請求項４】
前記ヒドロキシ酸塩の添加量は、インク全体の質量に対して、０．５質量％以上３０質量％以下の範囲内である
ことを特徴とする請求項１から請求項３のいずれか１項に記載の可食性インクジェットインク。
【請求項５】
印刷画像の耐光試験前後においてＪＩＳ  Ｚ  ８７８１における色差ΔＥが１７以内となる
ことを特徴とする請求項１から請求項４のいずれか１項に記載の可食性インクジェットインク。
【請求項６】
食用染料と、カルボキシル基を２つ以上有するヒドロキシ酸塩と、を含み、
前記食用染料は、赤色３号のみであり、
前記ヒドロキシ酸塩として、クエン酸一カリウム、クエン酸三カリウム、クエン酸第一鉄ナトリウム、クエン酸鉄またはクエン酸鉄アンモニウムのうち少なくともいずれか１種を含み、
前記ヒドロキシ酸塩の添加量は、インク全体の質量に対して、０．３質量％以上である
ことを特徴とする可食性インクジェットインク。
【請求項７】
請求項１から請求項６のいずれか１項に記載の可食性インクジェットインクを用いて印刷した印刷部を備える
ことを特徴とする錠剤。
【請求項８】
医療用錠剤であることを特徴とする請求項７に記載の錠剤。
【発明の詳細な説明】
【技術分野】
【０００１】
本発明は、可食性インクジェットインク及び錠剤に関する。
【背景技術】
【０００２】
インクジェット印刷用インク（以下、単に「ＩＪインク」とも称する）には、例えばタール系色素等の食用染料を色材とすることにより可食性を有するインクジェットインク（以下、単に「可食ＩＪインク」とも称する）がある。
従来、可食ＩＪインクには、色材の劣化により、印刷した文字や画像等（以下、「印刷画像」と総称する）において色材の色味（色調）が変化する変色や、色材の彩度低下等による褪色が発生するものがある。
【０００３】
例えば、錠剤などの被印刷物に印刷画像を印刷する際に、視認性の向上を目的として発色性のある染料が可食ＩＪインク（染料インク）の色材として使用されてきた。しかし染料は、光の作用により分解（光分解）されることで劣化するため、印刷画像において光による変色・褪色が生じ得る。
【０００４】
近年、印刷画像の変色・褪色を抑制するために技術の開発が進められており、変色・褪色抑制のための種々の方法が提案されている（例えば、特許文献１）。しかしながら、従来の方法では、印刷画像の光変色・光褪色が十分に抑制されず、可食ＩＪインクの耐光性を向上することができなかった。
【先行技術文献】
【特許文献】
【０００５】
【特許文献１】特許第６３８９５０６号公報
【発明の概要】
【発明が解決しようとする課題】
【０００６】
本発明はこのような点に鑑みてなされたものであり、印刷画像の光変色・光褪色を十分に抑制し、耐光性が向上された可食ＩＪインク及び当該可食ＩＪインクで印刷した印刷部を備える錠剤を提供することを目的とする。
【課題を解決するための手段】
【０００７】
上記目的を達成するために、本発明の一態様に係る可食ＩＪインクは、赤色３号と、カルボキシル基を２つ以上有するヒドロキシ酸塩と、を含み、前記ヒドロキシ酸塩として、クエン酸一カリウム、クエン酸三カリウム、クエン酸第一鉄ナトリウム、クエン酸鉄またはクエン酸鉄アンモニウムのうち少なくともいずれか１種を含み、前記ヒドロキシ酸塩の添加量は、インク全体の質量に対して、０．３質量％以上であることを特徴とする。
また上記目的を達成するために、本発明の他の態様に係る可食ＩＪインクは、食用染料と、カルボキシル基を２つ以上有するヒドロキシ酸塩と、を含み、前記食用染料は、赤色３号のみであり、前記ヒドロキシ酸塩として、クエン酸一カリウム、クエン酸三カリウム、クエン酸第一鉄ナトリウム、クエン酸鉄またはクエン酸鉄アンモニウムのうち少なくともいずれか１種を含み、前記ヒドロキシ酸塩の添加量は、インク全体の質量に対して、０．３質量％以上であることを特徴とする。
【０００８】
また、上記目的を達成するために、本発明の一態様に係る錠剤は、上記可食ＩＪインクを用いて印刷した印刷部を備えることを特徴とする。
【発明の効果】
【０００９】
本発明の一態様によれば、印刷画像の光変色・光褪色を十分に抑制し、可食ＩＪインクの耐光性を向上することができる。
【図面の簡単な説明】
【００１０】
【図１】本発明の実施形態に係る錠剤（素錠）の一例を示す概略断面図である。
【図２】本発明の実施形態に係る錠剤（フィルムコーティング錠）の一例を示す概略断面図である。
【図３】本発明の実施形態に係る錠剤（素錠）の印刷画像の一例である。
【図４】本発明の実施形態に係る錠剤（フィルムコーティング錠）の印刷画像の一例である。
【発明を実施するための形態】
【００１１】
本発明の実施形態に係る可食ＩＪインクは、例えば、医療用錠剤の表面にインクジェット印刷法で施される印刷画像等において、光変色・光褪色を十分に抑制し、耐光性を改善することができる可食ＩＪインクに関するものである。以下、本発明の実施形態に係る可食ＩＪインク及びその可食ＩＪインクで印刷した印刷部を備える錠剤の構成について、詳細に説明する。
【００１２】
〔可食ＩＪインクの構成〕
本実施形態に係る可食ＩＪインクは、食用赤色３号（以下、単に「赤色３号」と記載する）と、カルボキシル基を２つ以上有するヒドロキシ酸塩と、を含んでいる。詳しくは後述するが、本実施形態に係る可食ＩＪインクにおいて、上記ヒドロキシ酸塩は、赤色３号の光変色・光褪色を抑制する変色抑制剤として機能する。このような構成によれば、印刷画像の光変色・光褪色を十分に抑制し、可食ＩＪインクの耐光性を向上することができる。
【００１３】
以下、本実施形態に係る可食ＩＪインクにより得られる効果について説明する。
可食ＩＪインクに用いられる種々の色材のうち例えば食用染料として用いるタール系色素では、固体製剤などの表面に印刷した文字や画像等において変色・褪色が発生し得る。
例えばタール系色素のうち赤色３号では、固体製剤等の表面に印刷した文字や画像などの印刷画像において、光分解による光変色・光褪色が生じていた。また、印刷画像の変色・褪色を抑制する技術の開発が進められているものの、従来の変色抑制剤（チャ抽出物、ビタミンＣ等）では、赤色３号の光分解を十分に抑制することはできなかった。
【００１４】
これに対し、本実施形態に係る可食ＩＪインクは、変色抑制剤の種類や物性を選択することにより、赤色３号の光分解を抑制して、印刷画像の光変色・光褪色を十分に抑制し、耐光性を向上するものである。本発明者らは、色材として特定のタール系色素、すなわち赤色３号を含むインクに、変色抑制剤としてカルボキシル基を２つ以上有するヒドロキシ酸塩を添加することにより、特異的な耐光性増強効果が発現し、赤色３号の光分解が抑制されることを見出した。これにより、本発明者らは、可食ＩＪインクを、赤色３号と、カルボキシル基を２つ以上有するヒドロキシ酸塩と、を含む構成とすることにより、印刷画像の光変色・光褪色を十分に抑制して、可食ＩＪインクの耐光性を向上することを実現した。
【００１５】
以下、本実施形態に係る可食ＩＪインクを構成する各成分について、説明する。
（色材）
上記のように、本実施形態による可食ＩＪインクは、色材として赤色３号を含んでいる。なお、赤色３号(ＦＤＡ  Ｎａｍｅ：  ＦＤ＆Ｃ  Ｒｅｄ  Ｎｏ．３，  Ｃｏｌｏｒ  Ｉｎｄｅｘ  Ｎａｍｅ：  Ａｃｉｄ  Ｒｅｄ  ５１，  ＣＡＳ  Ｎｕｍｂｅｒ：  １６４２３−６８−０）は食用染料、具体的には食用タール系色素であって、エリスロシン（Ｅｒｙｔｈｒｏｓｉｎｅ）とも呼ばれる色素である。本実施形態に係る可食ＩＪインクにおいて、赤色３号の配合割合、すなわち赤色３号の含有量は、インク全体の質量に対して２．５質量％以上１０質量％以下の範囲内であることが好ましい。このような構成であれば、印刷画像に良好な視認性を付与するとともに、可食ＩＪインクの製造時において赤色３号の溶け残りの発生を抑制することができる。ここで、例えば可食ＩＪインクの製造時における溶媒と赤色３号との撹拌工程（例えば２５℃の溶媒に赤色３号を添加して６０分撹拌する工程）の実施後に、赤色３号の溶け残りが目視で確認されない場合、溶媒に対する赤色３号の溶解性が確保されているとする。
【００１６】
これに対し、上記赤色３号の含有量が２．５質量％未満であると、印刷色全体が薄くなり印刷画像の視認性が低下する傾向がある。また、含有量が１０質量％を超えると、可食ＩＪインクの製造時の上記撹拌工程において赤色３号の溶け残りが生じ得る。
【００１７】
なお、本実施形態による可食ＩＪインクには、上記特定のタール系色素、すなわち赤色３号以外の色素（色材）が含まれてもよい。赤色３号以外の色素は可食性のものであれば特に制限はない。本実施形態による可食ＩＪインクに添加可能な色素は、例えば、従来公知の合成食用色素、天然食用色素から適宜選択して添加することができる。また、可食ＩＪインクに赤色３号以外の色材を含む場合、当該色材の合計含有量は上記範囲内（２．５質量％以上１０質量％以下）であればよい。これにより、印刷画像に十分な視認性を付与することができ、且つ可食ＩＪインクにおいて色材の溶け残りの発生を抑制することができる。
【００１８】
合成食用色素としては、例えば、タール系色素、天然色素誘導体、天然系合成色素等が挙げられる。タール系色素としては、例えば、食用赤色２号（Ａｍａｒａｎｔｈ，  ＦＤＡ  Ｎａｍｅ：  ＦＤ  ＆  Ｃ  Ｒｅｄ  Ｎｏ．２，  Ｃｏｌｏｒ  Ｉｎｄｅｘ  Ｎａｍｅ：  Ａｃｉｄ  Ｒｅｄ  ２７，  ＣＡＳ  Ｎｕｍｂｅｒ：  ９１５−６７−３）、食用赤色４０号（Ａｌｌｕｒａ  Ｒｅｄ  ＡＣ，  ＦＤＡ  Ｎａｍｅ：  ＦＤ  ＆  Ｃ  Ｒｅｄ  Ｎｏ．４０，  Ｃｏｌｏｒ  Ｉｎｄｅｘ  Ｎａｍｅ：  Ｆｏｏｄ  Ｒｅｄ  ４０，  ＣＡＳ  Ｎｕｍｂｅｒ：  ２５９５６−１７−６）、食用赤色１０２号（Ｎｅｗ  Ｃｏｃｃｉｎｅ，  Ｃｏｌｏｒ  Ｉｎｄｅｘ  Ｎａｍｅ：  Ａｃｉｄ  Ｒｅｄ  １８，  ＣＡＳ  Ｎｕｍｂｅｒ：  ２６１１−８２−７）、食用赤色１０４号（Ｐｈｌｏｘｉｎｅ，  ＦＤＡ  Ｎａｍｅ：  Ｄ＆Ｃ  Ｒｅｄ  Ｎｏ．２８，  Ｃｏｌｏｒ  Ｉｎｄｅｘ  Ｎａｍｅ：  Ａｃｉｄ  Ｒｅｄ  ９２，  ＣＡＳ  Ｎｕｍｂｅｒ：  １８４７２−８７−２）、食用赤色１０５号（Ｒｏｓｅ  ｂｅｎｇａｌ，  Ｃｏｌｏｒ  Ｉｎｄｅｘ  Ｎａｍｅ：  Ａｃｉｄ  Ｒｅｄ  ９４，  ＣＡＳ  Ｎｕｍｂｅｒ：  ６３２−６９−９）、食用赤色１０６号（Ａｃｉｄ  Ｒｅｄ，  Ｃｏｌｏｒ  Ｉｎｄｅｘ  Ｎａｍｅ：  Ａｃｉｄ  Ｒｅｄ  ５２，  ＣＡＳ  Ｎｕｍｂｅｒ：  ３５２０−４２−１）、食用黄色４号（Ｔａｒｔｒａｚｉｎｅ，  ＦＤＡ  Ｎａｍｅ：  ＦＤ  ＆  Ｃ  Ｙｅｌｌｏｗ  Ｎｏ．５，  Ｃｏｌｏｒ  Ｉｎｄｅｘ  Ｎａｍｅ：  Ａｃｉｄ  Ｙｅｌｌｏｗ  ２３，  ＣＡＳ  Ｎｕｍｂｅｒ：  １９３４−２１−０）、食用黄色５号（Ｓｕｎｓｅｔ  Ｙｅｌｌｏｗ  ＦＣＦ，  ＦＤＡ  Ｎａｍｅ：  ＦＤ  ＆  Ｃ  Ｙｅｌｌｏｗ  Ｎｏ．６，  Ｃｏｌｏｒ  Ｉｎｄｅｘ  Ｎａｍｅ：  Ｆｏｏｄ  Ｙｅｌｌｏｗ  ３，  ＣＡＳ  Ｎｕｍｂｅｒ：  ２７８３−９４−０）、食用青色１号（Ｂｒｉｌｌｉａｎｔ  Ｂｌｕｅ  ＦＣＦ，  ＦＤＡ  Ｎａｍｅ：  ＦＤ  ＆  Ｃ  Ｂｌｕｅ  Ｎｏ．１，  Ｃｏｌｏｒ  Ｉｎｄｅｘ  Ｎａｍｅ：  Ｆｏｏｄ  Ｂｌｕｅ  ２，  ＣＡＳ  Ｎｕｍｂｅｒ：  ３８４４−４５−９）、食用青色２号（Ｉｎｄｉｇｏ  Ｃａｒｍｉｎｅ，  ＦＤＡ  Ｎａｍｅ：  ＦＤ  ＆  Ｃ  Ｂｌｕｅ  Ｎｏ．２，  Ｃｏｌｏｒ  Ｉｎｄｅｘ  Ｎａｍｅ：  Ａｃｉｄ  Ｂｌｕｅ  ７４，  ＣＡＳ  Ｎｕｍｂｅｒ：  ８６０−２２−０）、食用赤色２号アルミニウムレーキ（ＦＤ  ＆  Ｃ  Ｒｅｄ  Ｎｏ．２  Ａｌｕｍｉｎｕｍ  Ｌａｋｅ）、食用赤色３号アルミニウムレーキ（ＦＤ  ＆  Ｃ  Ｒｅｄ  Ｎｏ．３  Ａｌｕｍｉｎｕｍ  Ｌａｋｅ）、食用赤色４０号アルミニウムレーキ（ＦＤ  ＆  Ｃ  Ｒｅｄ  Ｎｏ．４０  Ａｌｕｍｉｎｕｍ  Ｌａｋｅ）、食用黄色４号アルミニウムレーキ（ＦＤ  ＆  Ｃ  Ｙｅｌｌｏｗ  Ｎｏ．５  Ａｌｕｍｉｎｕｍ  Ｌａｋｅ）、食用５号アルミニウムレーキ（ＦＤ  ＆  Ｃ  Ｙｅｌｌｏｗ  Ｎｏ．６  Ａｌｕｍｉｎｕｍ  Ｌａｋｅ）、食用青色１号アルミニウムレーキ（ＦＤ  ＆  Ｃ  Ｂｌｕｅ  Ｎｏ．１  Ａｌｕｍｉｎｕｍ  Ｌａｋｅ）、食用青色２号アルミニウムレーキ（ＦＤ  ＆  Ｃ  Ｂｌｕｅ  Ｎｏ．２  Ａｌｕｍｉｎｕｍ  Ｌａｋｅ）等が挙げられる。
天然色素誘導体としては、例えば、ノルビキシンカリウム等が挙げられる。天然系合成色素としては、例えば、β-カロテン、リボフラビン等が挙げられる。
【００１９】
なお、上述の「Ｃｏｌｏｒ  Ｉｎｄｅｘ  Ｎａｍｅ」とは、Aｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓ（米国繊維化学技術・染色技術協会）により制定されたものである。また、上述の「ＦＤＡ  Ｎａｍｅ」とは、米国ＦＤＡ（Ｆｏｏｄ  ａｎｄ  Ｄｒｕｇ  Ａｄｍｉｎｉｓｔｒａｔｉｏｎ、米国食品医薬品局）にて制定されたものである。なお、本実施形態では、使用可能な各色素（各物質）をＣＡＳ  Ｎｕｍｂｅｒを用いて特定したが、本発明はこれに限定されるものではない。例えば、本実施形態に記載した色素（物質）と同一の物質名ではあるが、幾何異性体、立体異性体、同位体元素を含む物質、またはそれらの塩などであるため、異なるＣＡＳ  Ｎｕｍｂｅｒが付与された色素（物質）についても勿論、本実施形態では使用可能である。また、異性体等が存在しない場合や、使用可能な色素（物質）が特定（限定）されている場合には、本実施形態に記載のＣＡＳ  Ｎｕｍｂｅｒの物質（化合物）そのものが使用可能となる。
【００２０】
また、天然食用色素としては、例えば、アントシアニン系色素、カロチノイド系色素、キノン系色素、クロロフィル系色素、フラボノイド系色素、ベタイン系色素、モナスカス色素、その他の天然物を起源とする色素が挙げられる。アントシアニン系色素としては、例えば、赤ダイコン色素、赤キャベツ色素、赤米色素、エルダーベリー色素、カウベリー色素、グーズベリー色素、クランベリー色素、サーモンベリー色素、シソ色素、スィムブルーベリー色素、ストロベリー色素、ダークスィートチェリー色素、チェリー色素、ハイビスカス色素、ハクルベリー色素、ブドウ果汁色素、ブドウ果皮色素、ブラックカーラント色素、ブラックベリー色素、ブルーベリー色素、プラム色素、ホワートルベリー色素、ボイセンベリー色素、マルベリー色素、ムラサキイモ色素、ムラサキトウモロコシ色素、ムラサキヤマイモ色素、ラズベリー色素、レッドカーラント色素、ローガンベリー色素、その他のアントシアニン系色素が挙げられる。カロチノイド系色素としては、例えば、アナトー色素、クチナシ黄色素、その他のカロチノイド系色素が挙げられる。キノン系色素としては、例えば、コチニール色素、シコン色素、ラック色素、その他のキノン系色素が挙げられる。フラボノイド系色素としては、例えば、ベニバナ黄色素、コウリャン色素、タマネギ色素、その他のフラボノイド系色素が挙げられる。ベタイン系色素としては、例えば、ビートレッド色素が挙げられる。モナスカス色素としては、例えば、ベニコウジ色素、ベニコウジ黄色素が挙げられる。その他の天然物を起源とする色素としては、例えば、ウコン色素、クサギ色素、クチナシ赤色素、スピルリナ青色素などが挙げられる。
【００２１】
（変色抑制剤）
本実施形態に係る可食ＩＪインクは、上述のとおり、カルボキシル基を２つ以上有するヒドロキシ酸塩を含んでいる。当該ヒドロキシ酸塩は赤色３号に対して変色抑制剤として機能し、赤色３号の光分解を抑制する作用を奏する。これにより、本実施形態に係る可食ＩＪインクは、初期印字色（印刷直後の色味）を保持しつつ、印刷画像の光変色・光褪色を十分に抑制して、耐光性を向上することができる。具体的には、本実施形態に係る可食ＩＪインクは、カルボキシル基を２つ以上有する上記ヒドロキシ酸塩として、クエン酸塩またはリンゴ酸塩のうち少なくとも一方を含んでいればよい。本実施形態に係る可食ＩＪインクには、クエン酸塩またはリンゴ酸塩のうちいずれか一方のみが含まれてもよいし、クエン酸塩およびリンゴ酸塩の両方が含まれていてもよい。
【００２２】
本実施形態に係る可食ＩＪインクにおける上記ヒドロキシ酸塩（クエン酸塩、リンゴ酸塩）の配合割合、すなわち上記ヒドロキシ酸塩の合計含有量は、インク全体の質量に対して０．５質量％以上３０質量％以下の範囲内であることが好ましい。このような構成であれば、上記ヒドロキシ酸塩による変色抑制剤としての効果がより確実に発揮され、本実施形態に係る可食ＩＪインクの耐光性が確実に向上されるとともに、可食ＩＪインクの製造時において上記ヒドロキシ酸塩の溶け残りを防止することができる。ここで、例えば可食ＩＪインクの製造時における溶媒と上記ヒドロキシ酸塩との撹拌工程（例えば２５℃の溶媒に上記ヒドロキシ酸塩を添加して６０分撹拌する工程）の実施後に、上記ヒドロキシ酸塩の溶け残りが目視で確認されない場合、溶媒に対する上記ヒドロキシ酸塩の溶解性が確保されているとする。
【００２３】
これに対し、上記ヒドロキシ酸塩の配合割合が０．５質量％未満であると、上記ヒドロキシ酸塩によるインクの変色抑制剤としての効果が低減され得る。また、上記ヒドロキシ酸塩の配合割合が３０質量％を超えると、可食ＩＪインクの製造時の上記撹拌工程において上記ヒドロキシ酸塩の溶け残りが生じ得る。
【００２４】
（クエン酸塩）
本実施形態に係る可食ＩＪインクに変色抑制剤として含有される上記ヒドロキシ酸塩のうち、クエン酸塩としては、例えば、クエン酸イソプロピル、クエン酸三エチル、クエン酸一カリウム、クエン酸三カリウム、クエン酸カルシウム、クエン酸第一鉄ナトリウム、クエン酸鉄、クエン酸鉄アンモニウム、クエン酸二水素ナトリウム、クエン酸二ナトリウム、またはクエン酸三ナトリウム等が挙げられる。
【００２５】
（リンゴ酸塩）
また、本実施形態に係る可食ＩＪインクに変色抑制剤として含有される上記ヒドロキシ酸塩のうち、リンゴ酸塩としては、例えばリンゴ酸ナトリウムが挙げられる。リンゴ酸ナトリウムには、例えばリンゴ酸第一鉄ナトリウム、リンゴ酸二ナトリウム等がある。また、これらの他にも、変色抑制剤として例えばリンゴ酸イソプロピル、リンゴ酸二エチル、リンゴ酸一カリウム、リンゴ酸二カリウム、リンゴ酸カルシウム、リンゴ酸鉄、リンゴ酸鉄アンモニウム等を用いてもよい。
【００２６】
（溶媒）
本実施形態に係る可食ＩＪインクは、特定のタール系色素（赤色３号）および変色抑制剤として含有される上記ヒドロキシ酸塩を溶解（分散）させるために溶媒（分散媒）を含有していてもよい。本実施形態に係る可食ＩＪインクには、溶媒として、水（例えば精製水）、エタノール、プロピレングリコールのうち少なくとも１種が含まれていればよい。プロピレングリコールは、湿潤剤として機能し、インクジェットノズルでのインクの乾燥を防止して、インクに十分な間欠再開性を付与することができる。また、エタノールは揮発性が高いことから、可食ＩＪインクの耐転写性（乾燥性）を向上することができる。水に加えてこれらの成分を溶媒に添加することで、各成分に応じた性能を可食ＩＪインクに付与することができる。
【００２７】
また、本実施形態に係る可食ＩＪインクにおいて上記溶媒の各成分の配合割合は限定するものではないが、溶媒にプロピレングリコールが含まれる場合、当該プロピレングリコールの配合割合、即ちプロピレングリコールの添加量は、インク全体の質量に対して、１質量％以上４０質量％以下の範囲内であってもよい。このような構成であれば、インクに十分な間欠再開性を付与することができる。
【００２８】
また、溶媒にエタノールが含まれる場合、当該エタノールの配合割合、即ちエタノールの添加量は、インク全体の質量に対して、１質量％以上５５質量％以下の範囲内であってもよい。このような構成であれば、可食ＩＪインクの耐転写性（乾燥性）を向上することができる。
【００２９】
また、本実施形態に係る可食ＩＪインクは、上述以外の溶媒を添加してもよい。本実施形態に係る可食ＩＪインクに添加可能な溶媒としては、例えば、グリセリン、ポリエチレングリコール３００（平均分子量３００）、１−プロパノール、２−プロパノール、乳酸エチルなどが挙げられる。特に配合割合は限定するものではないが、インクのノズルでの乾燥を防止するために、グリセリン、ポリエチレングリコール３００のいずれかを、インク中に１質量％以上４０質量％以下の範囲内で含有させてもよい。
【００３０】
（耐光性）
以下、本実施形態に係る可食ＩＪインクにおける耐光性の詳細について説明する。
本実施形態に係る可食ＩＪインクは、印刷画像の耐光試験前後でＪＩＳ  Ｚ  ８７８１における色差△Ｅが１７以内であればよい。ここで、耐光試験とは、例えば、本実施形態に係る可食ＩＪインクを用いて印刷された印刷画像について、可視光の照射前後における色度及び光学色濃度の変化量を示す色差ΔＥ（ＪＩＳ  Ｚ  ８７８１に準拠するもの）を比較する試験である。具体的には、当該印刷画像に累積１２０万ルクスの可視光を照射する前後で色差ΔＥを測定し、その値を比較する。可視光の照射には、例えばキセノンウェザーメーター（東洋精機製作所  Ｃｉ４０００）を用いる。また、耐光試験における印刷画像は、例えば印刷対象物である錠剤（例えばフィルムコーティング錠）にベタ印刷されたものである。
【００３１】
医療用錠剤等への印刷画像の形成上必要な耐光性（医療用錠剤等の実用上必要な耐光性）とは、１２０万ルクスの可視光を照射する耐光試験において、可視光の照射前後の印刷画像の色差ΔＥが１５以下を指す場合が多い。色差ΔＥが１５以下であることを実用上の耐光性の判定基準とすることは、発明者らが各医療関係者も交えて実施したオピニオンテストの結果、導き出したものである。しかし、本実施形態に係る可食ＩＪインクにおいては、色材に赤色３号を用いることにより色調が明瞭なため、色差ΔＥが１７以下であれば、十分な耐光性を有するとして本評価においては合格とした。
【００３２】
本実施形態に係る可食ＩＪインクは、色材として赤色３号を含有しており、変色抑制剤として上記ヒドロキシ酸塩を添加することにより、錠剤表面における赤色３号の光分解が抑制されて印刷画像の光変色・光褪色が十分に抑制される。これにより、可視光照射前後の色差ΔＥは１７を下回るようになり、可食ＩＪインクの耐光性が向上される。
【００３３】
（内添樹脂）
本実施形態に係る可食ＩＪインクは、上述の色素や溶媒以外に、内添樹脂を含有してもよい。本実施形態に係る可食ＩＪインクに添加可能な内添樹脂は、可食性を有し、且つ水溶性粉末、ペースト、フレーク状の樹脂様物質であって、印字後の乾燥により錠剤表面に皮膜を形成可能な物質であればよい。上記内添樹脂としては、例えば、ポリビニルアルコール（ＰＶＡ）、ヒドロキシプロピルセルロース（ＨＰＣ）、ヒドロキシプロピルメチルセルロース（ＨＰＭＣ）、ポリビニルピロリドン（ＰＶＰ）、ポリエチレングリコール４０００／ポリエチレングリコール１５４０等の高分子量ポリエチレングリコール（ＰＥＧ）、セラック樹脂、メタクリル酸コポリマー（製品名：オイドラギットＳ１００）、マルトデキストリン、エリスリトール等が挙げられる。
【００３４】
（レベリング剤）
本実施形態に係る可食ＩＪインクは、上述の色素や溶媒、或いは内添樹脂以外に、レベリング剤を含有してもよい。本実施形態に係る可食ＩＪインクに添加可能なレベリング剤は、可食性を有し、且つ水溶性の界面活性剤であればよい。上記レベリング剤としては、例えば、ポリグリセリン脂肪酸エステル（例：太陽化学社製ジステアリン酸デカグリセリンＱ−１８２Ｓ、同社製モノラウリン酸デカグリセリンＱ−１２Ｓ）、ソルビタン脂肪酸エステル（例：日光ケミカルズ社ＮＩＫＫＯＬＳＬ−１０）、ショ糖脂肪酸エステル（例：第一工業製薬社製  ＤＫエステルＦ−１１０）、ポリソルベート（花王社製  エマゾールＳ−１２０シリーズ）等が挙げられる。
【００３５】
〔印刷方法〕
本実施形態に係る可食ＩＪインクは、印刷方法について特に限定されず、市販のインクジェットプリンタ等のインクジェット装置を用いた印刷が可能である。このため、本実施形態に係る可食ＩＪインクは、応用範囲が広く、非常に有用である。例えば、本実施形態に係る可食ＩＪインクは、ピエゾ素子（圧電セラミックス）をアクチュエータとする、所謂ドロップオンデマンド方式のインクジェット装置で印刷し得るし、他の方式のインクジェット装置でも印刷し得る。
【００３６】
ドロップオンデマンド方式のインクジェット装置としては、例えば、微小発熱素子を瞬間的に高温（２００〜３００℃）にすることで発生する水蒸気圧力でＩＪインクを吐出するサーマルインクジェット方式を採用した装置や、アクチュエータを静電気振動させることでＩＪインクを吐出する静電タイプの装置、超音波のキャビテーション現象を利用する超音波方式を採用した装置等が挙げられる。また、本実施形態に係る可食ＩＪインクが荷電性能を備えていれば、連続噴射式（コンティニュアス方式）を採用した装置を利用することも可能である。
【００３７】
〔錠剤〕
本実施形態では、本実施形態に係る可食ＩＪインクを、上述の印刷方法を用いて、例えば錠剤の表面に印字、印画してもよい。つまり、本実施形態に係る錠剤は、本実施形態に係る可食ＩＪインクを用いて印刷した印刷部、すなわち印刷画像を備えていればよい。本実施形態に係る可食ＩＪインクであれば、例えば、医療用錠剤の表面にインクジェット印刷法を用いて施された印刷画像（例えば、印刷画像３）の耐光性を向上させることができる。以下、実施形態に係る可食ＩＪインクで印刷した印刷画像を備える錠剤の構成について説明する。
本実施形態に係る錠剤は、例えば、医療用錠剤である。ここで、「医療用錠剤」とは、例えば、素錠（裸錠）、糖衣錠、腸溶錠、口腔内崩壊錠などのほか、錠剤の最表面に水溶性表面層が形成されているフィルムコーティング錠などを含むものである。
【００３８】
図１は、印刷（印字、印画）がなされた医療用錠剤（素錠）の一例を示す概略断面図である。図１には、断面視で、錠剤の基材１の上面に文字などの印刷画像３が印刷された素錠印刷物５が示されている。
図２は、印刷（印字、印画）がなされた医療用錠剤（フィルムコーティング（ＦＣ） 錠）の一例を示す概略断面図である。図２には、断面視で、表面にフィルムコート層７が形成された錠剤の基材１の上面に文字などの印刷画像３が印刷されたフィルムコート錠印刷物９が示されている。
なお、本実施形態では、図３に示すように、素錠印刷画像１１としてベタ画像を印刷してもよく、図４に示すように、フィルムコート錠印刷画像１３として二次元バーコードを印刷してもよい。
【００３９】
医療用錠剤中に含有される活性成分は特に限定されない。例えば、種々の疾患の予防・治療に有効な物質（例えば、睡眠誘発作用、トランキライザー活性、抗菌活性、降圧作用、抗アンギナ活性、鎮痛作用、抗炎症活性、精神安定作用、糖尿病治療活性、利尿作用、抗コリン活性、抗胃酸過多作用、抗てんかん作用、ＡＣＥ阻害活性、β−レセプターアンタゴニストまたはアゴニスト活性、麻酔作用、食欲抑制作用、抗不整脈作用、抗うつ作用、抗血液凝固活性、抗下痢症作用、抗ヒスタミン活性、抗マラリア作用、抗腫瘍活性、免疫抑制活性、抗パーキンソン病作用、抗精神病作用、抗血小板活性、抗高脂血症作用等を有する物質など）、洗浄作用を有する物質、香料、消臭作用を有する物質等を含むが、それらに限定されない。
【００４０】
本実施形態に係る錠剤は、必要に応じて、活性成分とともにその用途上許容される担体を配合することができる。例えば、医療用錠剤であれば、医薬上許容される担体を配合することができる。医薬上許容される担体としては、製剤素材として慣用の各種有機あるいは無機担体物質が用いられ、例えば、賦形剤、滑沢剤、結合剤、崩壊剤、増粘剤等が適宜適量配合される。また必要に応じて、防腐剤、抗酸化剤、着色剤、甘味剤等の添加物を用いることもできる。
【００４１】
本実施形態では、錠剤として医療用錠剤を例に挙げて説明したが、本発明のこれに限定されるものではない。本実施形態に係る可食ＩＪインクの印刷対象は特に制限されず、例えば、ヒト以外の動物（ペット、家畜、家禽等）に投与する錠剤、飼料、肥料、洗浄剤、ラムネ菓子などの錠菓やサプリメント等の食品といった各種錠剤の表面に印刷してもよい。また、本実施形態に係る可食ＩＪインクは、印刷対象のサイズについても特に制限されず、種々のサイズの錠剤について適用可能である。
【００４２】
(本実施形態の効果)
（１）本実施形態に係る可食ＩＪインクは、赤色３号と、カルボキシル基を２つ以上有するヒドロキシ酸塩と、を含んでいる。
このような構成であれば、従来技術と比較して、印刷画像の光変色・光褪色を十分に抑制し、可食ＩＪインクの耐光性を向上することができる。
（２）本実施形態に係る可食ＩＪインクは、上記ヒドロキシ酸塩として、クエン酸塩またはリンゴ酸塩のうち少なくとも一方を含んでいる。
このような構成であれば、従来技術と比較して、印刷画像の光変色・光褪色を十分に抑制し、可食ＩＪインクの耐光性を確実に向上することができる。
【００４３】
（３）また、本実施形態に係る可食ＩＪインクにおいて、赤色３号の添加量は、インク全体の質量に対して、２．５質量％以上１０質量％以下の範囲内であってもよい。
このような構成であれば、従来技術と比較して、可食ＩＪインクの耐光性をより向上させつつ、溶媒に対する赤色３号の溶解性を確保することができる。
【００４４】
（４）また、本実施形態に係る可食ＩＪインクにおいて、上記ヒドロキシ酸塩の添加量は、インク全体の質量に対して、０．５質量％以上３０質量％以下の範囲内であってもよい。
このような構成であれば、従来技術と比較して、可食ＩＪインクの耐光性を向上しつつ、溶媒に対する上記ヒドロキシ酸塩の溶解性を確保することができる。
【００４５】
（５）また、本実施形態に係る可食ＩＪインクに含まれるヒドロキシ酸塩は、クエン酸イソプロピル、クエン酸三エチル、クエン酸一カリウム、クエン酸三カリウム、クエン酸カルシウム、クエン酸第一鉄ナトリウム、クエン酸鉄、クエン酸鉄アンモニウム、クエン酸二水素ナトリウム、クエン酸二ナトリウム、クエン酸三ナトリウムまたはリンゴ酸ナトリウムのうち少なくともいずれか１種であってもよい。
このような構成であれば、従来技術と比較して、可食ＩＪインクの耐光性を確実に向上することができる。
（６）また、本実施形態に係る可食ＩＪインクは、印刷画像の耐光試験前後においてＪＩＳ  Ｚ  ８７８１における色差ΔＥが１７以内となっていればよい。
このような構成であれば、従来技術と比較して、印刷画像の光変色・光褪色が確実に抑制され、可食ＩＪインクの耐光性を確実に向上することができる。
（７）本実施形態に係る錠剤は、上述した可食ＩＪインクで印刷した印刷画像（印刷部の一例）３を備えている。
このような構成であれば、従来技術と比較して、錠剤の表面等に直接印刷した印刷画像３等における光変色・光褪色を十分に抑制し、印刷画像３の耐光性を十分に向上することができる。さらに、錠剤の表面に印刷された印刷画像部分に対しても可食性を付与することができる。
（８）本実施形態に係る錠剤は、医療用錠剤であってもよい。
可食ＩＪインクを用いることで、医療用錠剤において光変色・光褪色が十分に抑制され、印刷画像の視認性の低下による誤った調剤や服用の発生を低減させることができる。
【００４６】
［実施例］
以下、本発明を実施例によりさらに詳しく説明するが、本発明は、実施例により何ら限定されるものではない。
【００４７】
＜実施例１＞
以下、実施例１による可食ＩＪインクの調製手順を説明する。
（可食ＩＪインクの製造）
まず、印刷用インクを調製した。可食ＩＪインクは、色素（色材）、溶媒、変色抑制剤の各成分を含んでいる。調製の順序としては、最初に、水とプロピレングリコールおよびエタノールとを混合して混合溶媒を得た。次に、２５℃の当該混合溶媒に、変色抑制剤および色材を添加して、一定時間（例えば６０分間）撹拌した。こうして、本実施例に係るインクを調製した。以下、具体的に各種成分について説明する。
【００４８】
本実施例では、前述の溶媒に変色抑制剤としてクエン酸三カリウムを添加して透明ベース液を得た。次に、前述の透明ベース液に、色材として食用染料である赤色３号を添加し、１時間程度撹拌して実施例１の可食ＩＪインクを得た。実施例１の可食ＩＪインク全体に対して、色材である赤色３号の配合割合を４．０質量％とし、溶媒のうち精製水の配合割合を５９．５質量％とし、プロピレングリコールの配合割合を２８．０％とし、エタノールの配合割合を６．５質量％とした。また、変色抑制剤であるクエン酸三カリウムの配合割合は、可食ＩＪインク全体に対して２．０質量％とした。
【００４９】
＜実施例２＞
溶媒（混合溶媒）の構成成分を実施例１と同様とし、インク全体に対して精製水の配合割合を５７．５質量％とした。また、変色抑制剤であるクエン酸三カリウムの配合割合は、可食ＩＪインク全体に対して４．０質量％とした。それ以外は、実施例１と同様にして実施例２の可食ＩＪインクを得た。
＜実施例３＞
溶媒（混合溶媒）の構成成分を実施例１と同様とし、インク全体に対して精製水の配合割合を５１．５質量％とした。また、変色抑制剤であるクエン酸三カリウムの配合割合は、可食ＩＪインク全体に対して１０．０質量％とした。それ以外は、実施例１と同様にして実施例３の可食ＩＪインクを得た。
＜実施例４＞
溶媒（混合溶媒）の構成成分を実施例１と同様とし、インク全体に対して精製水の配合割合を３１．５質量％とした。また、変色抑制剤であるクエン酸三カリウムの配合割合は、可食ＩＪインク全体に対して３０．０質量％とした。それ以外は、実施例１と同様にして実施例４の可食ＩＪインクを得た。
＜実施例５＞
溶媒（混合溶媒）の構成成分を実施例１と同様とし、インク全体に対して精製水の配合割合を６１．０質量％とした。また、変色抑制剤であるクエン酸三カリウムの配合割合は、可食ＩＪインク全体に対して０．５質量％とした。それ以外は、実施例１と同様にして実施例５の可食ＩＪインクを得た。
＜実施例６＞
溶媒（混合溶媒）の構成成分を実施例１と同様とし、インク全体に対して精製水の配合割合を５３．５質量％とした。また、赤色３号の配合割合は、可食ＩＪインク全体に対して１０．０質量％とした。それ以外は、実施例１と同様にして実施例６の可食ＩＪインクを得た。
＜実施例７＞
溶媒（混合溶媒）の構成成分を実施例１と同様とし、インク全体に対して精製水の配合割合を５７．０質量％とした。また、赤色３号の配合割合は、可食ＩＪインク全体に対して２．５質量％とした。また、変色抑制剤であるクエン酸三カリウムの配合割合は、可食ＩＪインク全体に対して６．０質量％とした。それ以外は、実施例１と同様にして実施例７の可食ＩＪインクを得た。
＜実施例８＞
溶媒（混合溶媒）の構成成分を実施例１と同様とし、インク全体に対して精製水の配合割合を６１．２質量％とした。また、変色抑制剤であるクエン酸三カリウムの配合割合は、可食ＩＪインク全体に対して０．３質量％とした。それ以外は、実施例１と同様にして実施例８の可食ＩＪインクを得た。
＜実施例９＞
溶媒（混合溶媒）の構成成分および各成分の配合割合を実施例２と同様とした。また、変色抑制剤であるクエン酸三カリウムの配合割合は、可食ＩＪインク全体に対して６．０質量％とした。また、赤色３号の配合割合は、可食ＩＪインク全体に対して２．０質量％とした。それ以外は、実施例１と同様にして実施例９の可食ＩＪインクを得た。
【００５０】
＜実施例１０＞
溶媒（混合溶媒）の構成成分および各成分の配合割合を実施例２と同様とした。また、変色抑制剤としてクエン酸イソプロピルを添加し、配合割合を可食ＩＪインク全体に対して４．０質量％とした。それ以外は、実施例１と同様にして実施例１０の可食ＩＪインクを得た。
＜実施例１１＞
溶媒（混合溶媒）の構成成分および各成分の配合割合を実施例２と同様とした。また、変色抑制剤としてクエン酸三エチルを添加し、配合割合を可食ＩＪインク全体に対して４．０質量％とした。それ以外は、実施例１と同様にして実施例１１の可食ＩＪインクを得た。
＜実施例１２＞
溶媒（混合溶媒）の構成成分および各成分の配合割合を実施例２と同様とした。また、変色抑制剤としてクエン酸一カリウムを添加し、配合割合を可食ＩＪインク全体に対して４．０質量％とした。それ以外は、実施例１と同様にして実施例１２の可食ＩＪインクを得た。
【００５１】
＜実施例１３＞
溶媒（混合溶媒）の構成成分および各成分の配合割合を実施例２と同様とした。また、変色抑制剤としてクエン酸カルシウムを添加し、配合割合を可食ＩＪインク全体に対して４．０質量％とした。それ以外は、実施例１と同様にして実施例１３の可食ＩＪインクを得た。
＜実施例１４＞
溶媒（混合溶媒）の構成成分および各成分の配合割合を実施例２と同様とした。また、変色抑制剤としてクエン酸第一鉄ナトリウムを添加し、配合割合を可食ＩＪインク全体に対して４．０質量％とした。それ以外は、実施例１と同様にして、実施例１４の可食ＩＪインクを得た。
＜実施例１５＞
溶媒（混合溶媒）の構成成分および各成分の配合割合を実施例２と同様とした。また、変色抑制剤としてクエン酸鉄を添加し、配合割合を可食ＩＪインク全体に対して４．０質量％とした。それ以外は、実施例１と同様にして、実施例１５の可食ＩＪインクを得た。
【００５２】
＜実施例１６＞
溶媒（混合溶媒）の構成成分および各成分の配合割合を実施例２と同様とした。また、変色抑制剤としてクエン酸鉄アンモニウムを添加し、配合割合を可食ＩＪインク全体に対して４．０質量％とした。それ以外は、実施例１と同様にして実施例１６の可食ＩＪインクを得た。
＜実施例１７＞
溶媒（混合溶媒）の構成成分および各成分の配合割合を実施例２と同様とした。また、変色抑制剤としてクエン酸二水素ナトリウムを添加し、配合割合を可食ＩＪインク全体に対して４．０質量％とした。それ以外は、実施例１と同様にして実施例１７の可食ＩＪインクを得た。
＜実施例１８＞
溶媒（混合溶媒）の構成成分および各成分の配合割合を実施例２と同様とした。また、変色抑制剤としてクエン酸二ナトリウムを添加し、配合割合を可食ＩＪインク全体に対して４．０質量％とした。それ以外は、実施例１と同様にして実施例１８の可食ＩＪインクを得た。
＜実施例１９＞
溶媒（混合溶媒）の構成成分および各成分の配合割合を実施例２と同様とした。また、変色抑制剤としてクエン酸三ナトリウムを添加し、配合割合を可食ＩＪインク全体に対して４．０質量％とした。それ以外は、実施例１と同様にして実施例１９の可食ＩＪインクを得た。
＜実施例２０＞
溶媒（混合溶媒）の構成成分および各成分の配合割合を実施例２と同様とした。また、変色抑制剤としてＤＬ−リンゴ酸ナトリウムを添加し、配合割合を可食ＩＪインク全体に対して４．０質量％とした。それ以外は、実施例１と同様にして実施例２０の可食ＩＪインクを得た。
【００５３】
＜比較例１＞
溶媒（混合溶媒）の構成成分を実施例１と同様とし、インク全体に対して精製水の配合割合を６１．５質量％とした。また、変色抑制剤は添加しなかった。それ以外は、実施例１と同様にして比較例１の可食ＩＪインクを得た。
＜比較例２＞
溶媒（混合溶媒）構成成分および各成分の配合割合を実施例２と同様とした。また、変色抑制剤としてクエン酸を添加し、配合割合を可食ＩＪインク全体に対して４．０質量％とした。それ以外は、実施例１と同様にして比較例４の可食ＩＪインクを得た。
＜比較例３＞
溶媒（混合溶媒）構成成分および各成分の配合割合を実施例２と同様とした。また、変色抑制剤としてＤＬ−リンゴ酸を添加し、配合割合を可食ＩＪインク全体に対して４．０質量％とした。それ以外は、実施例１と同様にして比較例３の可食ＩＪインクを得た。
＜比較例４＞
溶媒（混合溶媒）構成成分および各成分の配合割合を実施例２と同様とした。また、色材として赤色３号に代えて赤色１０２号を添加し、配合割合を可食ＩＪインク全体に対して４．０質量％とした。それ以外は、実施例１と同様にして比較例４の可食ＩＪインクを得た。
＜比較例５＞
溶媒（混合溶媒）構成成分および各成分の配合割合を実施例２と同様とした。また、色材として赤色３号に代えて青色１号を添加し、配合割合を可食ＩＪインク全体に対して４．０質量％とした。それ以外は、実施例１と同様にして比較例５の可食ＩＪインクを得た。
＜比較例６＞
溶媒（混合溶媒）の構成成分を実施例１と同様とし、インク全体に対して精製水の配合割合を５９．０質量％とした。また、色材として赤色３号に代えて銅クロロフィリンナトリウムを添加し、配合割合を可食ＩＪインク全体に対して２．５質量％とした。それ以外は、実施例１と同様にして比較例６の可食ＩＪインクを得た。
【００５４】
＜比較例７＞
溶媒（混合溶媒）構成成分および各成分の配合割合を実施例２と同様とした。また、変色抑制剤としてチャ抽出物を添加し、配合割合を可食ＩＪインク全体に対して４．０質量％とした。それ以外は、実施例１と同様にして比較例７の可食ＩＪインクを得た。
＜比較例８＞
溶媒（混合溶媒）構成成分および各成分の配合割合を実施例２と同様とした。また、変色抑制剤として、カフェノールを添加し、配合割合を可食ＩＪインク全体に対して４．０質量％とした。それ以外は、実施例１と同様にして比較例８の可食ＩＪインクを得た。
＜比較例９＞
溶媒（混合溶媒）の構成成分を実施例１と同様とし、インク全体に対して精製水の配合割合を５９．５質量％とした。また、変色抑制剤として抽出ビタミンＥを添加し、配合割合を可食ＩＪインク全体に対して２．０質量％とした。それ以外は、実施例１と同様にして比較例９の可食ＩＪインクを得た。
＜比較例１０＞
溶媒（混合溶媒）構成成分および各成分の配合割合を実施例２と同様とした。また、変色抑制剤としてフィチン酸を添加し、配合割合を可食ＩＪインク全体に対して４．０質量％とした。それ以外は、実施例１と同様にして比較例１０の可食ＩＪインクを得た。
＜比較例１１＞
溶媒（混合溶媒）構成成分および各成分の配合割合を実施例２と同様とした。また、変色抑制剤としてビタミンＣを添加し、配合割合を可食ＩＪインク全体に対して４．０質量％とした。それ以外は、実施例１と同様にして比較例１１の可食ＩＪインクを得た。
【００５５】
前述の実施例１〜２０及び比較例１〜１１の各インクを、それぞれメンブレンフィルターを通過させることによって液中の固体異物を除去した。具体的には、口径５．０μｍのメンブレンフィルター（酢酸セルロース膜）を１回透過させ、続いて口径０．８μｍのメンブレンフィルター（酢酸セルロース膜）を１回透過させることで精製インクをそれぞれ得た。
【００５６】
＜評価＞
上記各実施例及び各比較例のインクによる上記精製インクについて、以下の方法で溶解性および耐光性を評価した。評価結果を上記各実施例及び各比較例のインク組成と併せて後述の表１、表２に示す。
【００５７】
（耐光試験）
印刷解像度が主走査方向６００ｄｐｉ、副走査方向（錠剤等記録媒体の搬送方向）６００ｄｐｉ、トータルノズル数２，６５６の圧電セラミック駆動のドロップオンデマンド型インクジェットヘッドを用い、上記実施例１〜２０および比較例１〜１１の精製インクを１ドロップ６ｐｌの印刷ドロップ量にて画像を、下記錠剤にそれぞれ印刷した。
印刷対象の錠剤は、テスト用フィルムコーティング錠（基剤：調整澱粉、コーティング剤：ヒドロキシプロピルメチルセルロース７０％・酸化チタン３０％の混合、直径：６．５ｍｍ）とした。また、印刷画像は、円形のベタ画像（直径４．０ｍｍ）とした。これによりフィルムコーティング錠印刷物を得た。
【００５８】
色度及び光学色濃度を測定した各実施例および各比較例の上記フィルムコーティング錠印刷物に対して、キセノンウェザーメーター（東洋精機製作所  Ｃｉ４０００）を用いて累積１２０万ルクスの可視光を照射した。可視光を照射したフィルムコーティング錠印刷物に対し分光光度計にて色度及び光学色濃度を測定し、可視光の照射前後における色度及び光学色濃度の変化量を示す色差ΔＥ（ＪＩＳ  Ｚ  ８７８１に準拠するもの）を比較した。比較した結果を表１、表２に示した。上述のように、可視光の照射前後の色味の変化について、発明者らは、ＪＩＳ  Ｚ  ８７８１における色差ΔＥが１７以下（ΔＥ≦１７）であれば、可食ＩＪインクが実用に耐える十分な耐光性を有しているとして、本評価においては合格とした。具体的な耐光性の評価基準は以下のとおりである。
◎：ΔＥが１３以下（ΔＥ≦１３）
〇：ΔＥが１５以下（ΔＥ≦１５）
△：ΔＥが１７以下（ΔＥ≦１７）
×：ΔＥが１７超過（ΔＥ＞１７）
【００５９】
（溶解性試験）
各実施例および各比較例の可食ＩＪインクの製造工程において、２５℃の溶媒に色材および変色抑制剤を添加し、６０分間撹拌した。その後、色材および変色抑制剤について溶け残りの有無を目視で確認した。評価基準は以下の通りである。
◎：色材および変色抑制剤のいずれも溶け残りなし
×：色材および変色抑制剤の少なくとも一方に溶け残りあり
【００６０】
各実施例の可食ＩＪインクの組成および評価結果を表１に示す。また、各比較例の可食ＩＪインクの組成および評価結果を表２に示す。なお、表１、表２中で「空欄」または「−」の部分は、当該物質を使用していないことを示す。また、表１および表２においてフィルムコーティング錠を「ＦＣ錠」と略記している。また表２では、各比較例について耐光試験を実施していないことを「−」で示している。
【００６１】
【表１】
0006888729.tif 000002
【００６２】
【表２】
0006888729.tif 000003
【００６３】
表１に示すように、実施例１〜２０の可食ＩＪインクは、溶解性試験の結果がすべて「◎」であり、製造時において色材および変色抑制剤の溶け残りが生じず、溶解性が確保されていることが分かった。一方で、比較例１〜１１の可食ＩＪインクのうち比較例２、３および１０、１１の可食ＩＪインクでは、溶解性試験の結果が「×」であって、色材や変色抑制剤の溶け残りが生じた。比較例において溶解性試験の結果が不合格（×）の可食ＩＪインクについては、耐光試験は実施しなかった。
【００６４】
表１に示すように、実施例１〜２０のフィルムコーティング錠印刷物においては、耐光試験の結果として、可視光の照射前後の色差△Ｅはいずれも１７以下（ΔＥ≦１７）となった。つまり、実施例１〜２０の可食ＩＪインクは、印刷画像の光変色・光褪色を十分に抑制し、優れた耐光性が付与されていることが分かった。これに対し、表２に示すように、比較例２、３および１０、１１の可食ＩＪインクは溶解性が不合格「×」であり、耐光試験の実施に至らなかった。また比較例１および４〜９の可食ＩＪインクを用いたフィルムコーティング錠印刷物においては、耐光試験の結果として、可視光の照射前後の色差△Ｅはいずれも１７を超える値（ΔＥ＞１７）となった。つまり、比較例１〜１１の可食ＩＪインクは、印刷画像の光変色・光褪色が十分に抑制できず、耐光性が不足していることが分かった。
【００６５】
上記耐光試験の結果から、赤色３号と、カルボキシル基を２つ以上有するヒドロキシ酸塩と、を含む可食ＩＪインクであれば、光変色・光褪色を十分に抑制し、耐光性が向上されていることがわかった。
【００６６】
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画され得る。
【符号の説明】
【００６７】
１  錠剤の基材
３  印刷画像
５  素錠印刷物
７  フィルムコート層
９  フィルムコート錠印刷物
１１  素錠印刷画像（ベタ画像）
１３  フィルムコート錠印刷画像（二次元バーコード）
【要約】
【課題】本発明は、印刷画像の光変色・光褪色を十分に抑制し、耐光性に優れた可食性インクジェットインク及び当該可食性インクジェットインクで印刷した印刷部を備える錠剤を提供することを目的とする。
【解決手段】本実施形態に係る可食性インクジェットインクは、赤色３号と、カルボキシル基を２つ以上有するヒドロキシ酸塩と、を含む。
【選択図】なし【図１】
0006888729.tif 000004
【図２】
0006888729.tif 000005
【図３】
0006888729.tif 000006
【図４】
0006888729.tif 000007